СПОСОБ ПОЛУЧЕНИЯ ПОВЕРХНОСТНОГО ПОКРЫТИЯ, ИМЕЮЩЕГО ЗАЩИТНЫЙ СЛОЙ

1. Способ получения поверхностного покрытия на основе ПВХ, включающий следующие этапы:
- обеспечение слоя износа на основе ПВХ (1), по существу свободного от неорганических наполнителей;
- нанесение на упомянутый слой износа на основе ПВХ (1) композиции верхнего покрытия, содержащей поливиниловый спирт (ПВС) и соединение силана, содержащее по меньшей мере одну аминогруппу;
- нагревание упомянутого слоя на основе ПВХ (1) и упомянутой композиции верхнего покрытия при температуре равной или превосходящей 150°C с образованием верхнего покрытия слоя износа (2).
2. Способ по п.1, где соединение силана обладает следующей структурой:
1
2
3
4
2
n
5
1
2
3
2
4
7
7
где R, R и R, независимо друг от друга, представляют собой гидроксильную группу, метоксигруппу или этоксигруппу, и где R представляет собой (CH), n равно 1, 2, или 3, и где R независимо от R, R, R представляет собой водород, линейный или циклический алкил, фенил, амидную группу или аминоэтильную группу, обладающую формулой -CH-NH-R, где Rпредставляет собой водород, алкил, фенил, бензильную группу или винил-бензильную группу.
3. Способ по п.1 или 2, где соединение силана выбирают из группы, состоящей из 3-аминопропил-триэтоксисилана, 3-аминопропил-триметоксисилана, аминоэтил-аминопропил-силантриола, аминоэтил-аминопропил-триметоксисилана, N-(2-аминоэтил)-3-аминопропил-триметоксисилана, N-(2-аминоэтил)-3-аминопропил-метилдиметоксислана, N-2-(бензиламино)-этил-3-аминопропил-триметоксисилана, N-2-(винилбензиламино)-этил-3-аминопропил-триметоксисилана, N-циклогексил-аминометил-метилдиэтоксисилана, N-циклогексил-аминометил-триэтоксисилана, N-циклогексил-3-аминопропил-триметоксисилана, N-фенил- аминометил-триметоксисилана, 3-уреидопропил-триметоксисилана и винил бензил-аминоэтил-аминопропил-триметоксисилана.
4. Способ по п.1, где соединение силана составляет 6-40 масс.% от массы ПВС.
5. Способ по п.1, где соединение силана составляет приблизительно 35 масс.% от массы ПВС.
6. Способ по п.1, где слой на основе ПВХ (1), по существу не содержащий неорганических растворителей, обеспечивают в жидкой форме и предварительно преобразуют в гель при температуре 80-170°C перед нанесением композиции верхнего покрытия.
7. Способ по п.1, где этап нанесения композиции верхнего покрытия выполняют с использованием композиции на основе ПВС в жидкой форме.
2
8. Способ по п.1, где композицию верхнего покрытия наносят в жидкой форме с плотностью 5-100 г/м.
9. Способ по п.1, дополнительно включающий этапы:
- обеспечение опорного слоя на основе ПВХ (3);
- нанесение на упомянутый опорный слой на основе ПВХ (3) слоя износа на основе ПВХ (1) перед нанесением композиции верхнего покрытия.
10. Способ по п.9, дополнительно содержащий этап нанесения декоративного слоя (4) на опорный слой на основе ПВХ (3).
11. Способ по п.9, где опорный слой на основе ПВХ (3) содержит стекломат (5).
12. Способ по п.9, где опорный слой (3) на основе ПВХ является вспениваемым слоем.
13. Поверхностное покрытие, полученное способом по любому из пп.1-12.
14. Поверхностное покрытие по п.13, являющееся напольным покрытием.